(57)【要約】      （修正有）【課題】印画物の裏面におけるスパイク痕の発生を効果的に防止できると共に、形成されてるスパイク痕を目立たないものとすることができ、意匠性の高い印画物の作製が可能な熱転写受像シートを提供する。【解決手段】熱転写受像シート１０は、剥離部１１と、離型層１２、基材１３及び受容層１４を備える本体部１５とを備え、離型層１２が、シリコーン樹脂及びシリコーンフィラーを含み、剥離部１１の厚さが、２０μｍ以上１００μｍ以下である。【選択図】図１
2020049814.tif 000002
【特許請求の範囲】
【請求項１】
剥離部と、離型層、基材及び受容層を備える本体部とを備え、
前記離型層が、シリコーン樹脂及びシリコーンフィラーを含み、
前記剥離部の厚さが、２０μｍ以上１００μｍ以下である、熱転写受像シート。
【請求項２】
前記離型層の前記剥離部側表面の光沢度が、５％以上６０％以下である、請求項１に記載の熱転写受像シート。
【請求項３】
前記シリコーンフィラーの平均粒子径が、１．５μｍ以上５μｍ以下である、請求項１または２に記載の熱転写受像シート。
【請求項４】
前記離型層の厚さが、１μｍ以上２μｍ以下である、請求項１〜３のいずれか一項に記載の熱転写受像シート。
【請求項５】
前記シリコーンフィラーの平均粒子径と、前記離型層の厚さとの比（シリコーンフィラーの平均粒子径／離型層の厚さ）が、１以上４．５以下である、請求項１〜４のいずれか一項に記載の熱転写受像シート。
【請求項６】
前記剥離部が、剥離基材及び粘着層を備える、請求項１〜５のいずれか一項に記載の熱転写受像シート。
【請求項７】
前記本体部が、基材と受容層との間に、接着層及び多孔質層を備える、請求項１〜６のいずれか一項に記載の熱転写受像シート。
【請求項８】
前記本体部が、基材又は多孔質層と、受容層との間に、プライマー層を備える、請求項１〜７のいずれか一項に記載の熱転写受像シート。
【発明の詳細な説明】
【技術分野】
【０００１】
本発明は、熱転写受像シートに関する。
【背景技術】
【０００２】
従来、種々の印字方法が知られているが、その中でも昇華型熱転写方式は、濃度階調を自由に調整でき、中間色や階調の再現性にも優れ、銀塩写真に匹敵する高品質の画像形成が可能である。
【０００３】
この昇華型熱転写方式は、昇華性染料を含有する染料層を備える熱転写シートと、受容層を備える熱転写受像シートとを重ね合わせ、次いで、熱転写プリンターが備えるサーマルヘッドにより、熱転写シートを加熱することで、染料層中の昇華性染料を熱転写受像シートが備える受容層に移行させ、画像形成を行い、印画物を得るものである。
【０００４】
印画物の作製に使用される熱転写プリンターは、一般的には、熱転写受像シートの搬送方向下流に、熱転写受像シートを画像形成位置へ搬送するための、一対の搬送ローラー、例えば、ピンチローラー及びキャプスタンローラーを備える。
ピンチローラーは、熱転写受像シートの受容層と当接し、キャプスタンローラーは、熱転写受像シートの裏面（基材を中心とし、受容層側とは反対側）と当接する。
【０００５】
通常、キャプスタンローラーは、その表面に、微細な突起であるスパイクを備え、該スパイクが熱転写受像シートの裏面に食い込むことにより、熱転写受像シートを保持し、画像形成時における位置ズレを防止している。
【０００６】
近年、カードゲーム等、その用途によっては、意匠性向上のため、印画物裏面への画像形成が行われるが、このような印画物においては、スパイクによる食い込み痕（いわゆるスパイク痕）の発生がより少なくこと、より目立たないことが求められる。
【０００７】
例えば、特許文献１においては、裏面に、軟化点が１１０℃以上の樹脂層を備える熱転写受像シートが提案されており、これにより、スパイク痕の発生を低減している。
【先行技術文献】
【特許文献】
【０００８】
【特許文献１】特開平１１−１１５３２８号公報
【発明の概要】
【発明が解決しようとする課題】
【０００９】
本発明は上記問題に鑑みなされたものであり、その解決しようとする課題は、印画物の裏面におけるスパイク痕の発生を効果的に防止できると共に、形成されてしまったスパイク痕を目立たないものとすることができ、意匠性の高い印画物の作製が可能な熱転写受像シートを提供することである。
【課題を解決するための手段】
【００１０】
本発明の熱転写受像シートは、剥離部と、離型層、基材及び受容層を備える本体部とを備え、離型層が、シリコーン樹脂及びシリコーンフィラーを含み、剥離部の厚さが、２０μｍ以上１００μｍ以下であることを特徴とする。
【００１１】
一実施形態において、離型層の前記剥離部側表面の光沢度は、５％以上６０％以下である。
【００１２】
一実施形態において、シリコーンフィラーの平均粒子径は、１．５μｍ以上５μｍ以下である。
【００１３】
一実施形態において、離型層の厚さは、１μｍ以上２μｍ以下である。
【００１４】
一実施形態において、シリコーンフィラーの平均粒子径と、離型層の厚さとの比（シリコーンフィラーの平均粒子径／離型層の厚さ）は、１以上４．５以下である。
【００１５】
一実施形態において、剥離部は、剥離基材及び粘着層を備える。
【００１６】
一実施形態において、本体部は、基材と受容層との間に、接着層及び多孔質層を備える。
【００１７】
一実施形態において、本体部は、基材又は多孔質層と、受容層との間に、プライマー層を備える。
【発明の効果】
【００１８】
本発明によれば、印画物の裏面におけるスパイク痕の発生を効果的に防止できると共に、形成されてしまったスパイク痕を目立たないものとすることができ、意匠性の高い印画物の作製が可能な熱転写受像シートを提供できる。
【図面の簡単な説明】
【００１９】
【図１】一実施形態における熱転写受像シートの模式断面図である。
【図２】一実施形態における熱転写受像シートの模式断面図である。
【図３】一実施形態における熱転写受像シートの模式断面図である。
【図４】一実施形態における熱転写受像シートの模式断面図である。
【発明を実施するための形態】
【００２０】
（熱転写受像シート）
本発明の熱転写受像シート１０は、図１に示すように、剥離部１１と、離型層１２、基材１３及び受容層１４を備える本体部１５とを備える。
また、一実施形態において、剥離部１１は、図２に示すように、剥離基材１６及び粘着層１７を備える。
また、一実施形態において、本発明の熱転写受像シート１０が備える本体部１６は、図３に示すように、基材１４と受容層１５との間に、接着層１８及び多孔質層１９を備える。
また、一実施形態において、本発明の熱転写受像シート１０が備える本体部１６は、図４に示すように、基材１４又は多孔質層１９と、受容層１５との間に、プライマー層２０を備える。
以下、本発明の熱転写受像シートが備える各層について説明する。
【００２１】
（剥離部）
剥離部は、受容層上へ画像形成後、剥離される層であり、印画物裏面へのスパイク痕の発生を防止するために設けられる。一実施形態において、剥離部は、剥離基材を備える。また、一実施形態において、剥離部は、剥離基材上であって、離型層と接する層として、粘着層を備える。
【００２２】
剥離部の厚さは、２０μｍ以上１００μｍ以下であり、２５μｍ以上７０μｍ以下であることが好ましい。これにより、印画物裏面におけるスパイク痕の発生をより顕著に防止できる。また、熱転写受像シートは、プリンター内において、受容層上への画像形成後、熱転写プリンターが備えるカッター機構により、所望のサイズにカットされるが、剥離部の厚さを上記数値範囲内とすることにより、このカッター機構の負荷を低減でき、印画物を多枚数作製した時に、印画物の端面に毛羽立ち等が発生し、その外観を損なってしまうことを防止できる（以下、カット容易性という。）。
【００２３】
（剥離基材）
剥離基材としては、上質紙、アート紙、コート紙、レジンコート紙、キャストコート紙、板紙、合成紙及び含浸紙等の紙基材やポリエチレンテレフタレート（ＰＥＴ）、ポリブチレンテレフタレート（ＰＢＴ）、ポリエチレンナフタレート（ＰＥＮ）、１，４−ポリシクロヘキシレンジメチレンテレフタレート、テレフタル酸−シクロヘキサンジメタノール−エチレングリコール共重合体等のポリエステル、ナイロン６及びナイロン６，６等のポリアミド、ポリプロピレン（ＰＰ）、高密度ポリエチレン（ＨＤＰＥ、密度０．９４１ｇ／ｃｍ３以上）、中密度ポリエチレン（ＭＤＰＥ、密度０．９２５ｇ／ｃｍ３以上０．９４１ｇ／ｃｍ３未満）、低密度ポリエチレン（ＬＤＰＥ、密度０．９２５ｇ／ｃｍ３未満）、直鎖状低密度ポリエチレン（ＬＬＤＰＥ、密度０．９２５ｇ／ｃｍ３未満）、及びポリメチルペンテン等のポリオレフィン、ポリ塩化ビニル、ポリビニルアルコール（ＰＶＡ）、ポリ酢酸ビニル、塩化ビニル−酢酸ビニル共重合体、ポリビニルブチラール及びポリビニルピロリドン（ＰＶＰ）等のビニル樹脂、ポリアクリレート、ポリメタアクリレート及びポリメチルメタアクリレート等の（メタ）アクリル樹脂、ポリイミド及びポリエーテルイミド等のイミド樹脂、セロファン、セルロースアセテート、ニトロセルロース、セルロースアセテートプロピオネート（ＣＡＰ）及びセルロースアセテートブチレート（ＣＡＢ）等のセルロース樹脂、スチレン樹脂、ポリカーボネート、並びにアイオノマー樹脂等の樹脂材料から構成される樹脂フィルムを使用することができる。
上記した中でも、スパイク痕の発生防止性という観点から、樹脂フィルムが好ましく、ポリエステル又はポリオレフィンから構成される樹脂フィルムがより好ましく、ＰＥＴ又はＰＰから構成される樹脂フィルムがさらに好ましい。
なお、本発明において、「（メタ）アクリル」とは「アクリル」と「メタクリル」の両方を包含する。また、「（メタ）アクリレート」とは「アクリレート」と「メタクリレート」の両方を包含する。
【００２４】
剥離基材は、コロナ処理、オゾン処理等の表面処理が施されていてもよい。
【００２５】
剥離基材の厚さは、２０μｍ以上１００μｍ以下であることが好ましく、２５μｍ以上７０μｍ以下であることがより好ましい。これにより、印画物裏面におけるスパイク痕の発生をより顕著に防止できると共にカット容易性を向上できる。
【００２６】
剥離基材の密度は、０．６ｇ／ｃｍ３以上１．５ｇ／ｃｍ３以下であることが好ましく、０．９ｇ／ｃｍ３以上１．４ｇ／ｃｍ３以下であることがより好ましい。これにより、スパイク痕の発生をより顕著に防止できる。
なお、本発明において、剥離基材の密度は、ＪＩＳ  Ｋ  ７１１２に準拠して測定する。
【００２７】
剥離基材は、上記樹脂フィルムを、下記する粘着層を介して、本体部が備える離型層と積層することにより形成してもよく、また、上記した樹脂材料を基材上へ溶融押出することにより形成してもよい。
【００２８】
（粘着層）
一実施形態において、剥離部は、剥離基材上であって、離型層と接する層として、粘着層を備え、これにより、本体部と、剥離部とを適度に接着することができる。粘着層は、少なくとも１種の樹脂材料を含み、例えば、ポリエステル、ポリアミド、ポリオレフィン、ビニル樹脂、（メタ）アクリル樹脂、イミド樹脂、セルロース樹脂、スチレン樹脂、ポリカーボネート及びアイオノマー樹脂等が挙げられる。
【００２９】
粘着層における樹脂材料の含有量は、特に限定されるものではないが、５０質量％以上９０質量％以下とすることができる。
【００３０】
粘着層は、硬化材を含むことができ、例えば、イソシアネート化合物、カルボジイミド化合物、エポキシ化合物及びオキサゾリン化合物等が挙げられる。
上記した硬化材の中でも、イソシアネート化合物が好ましく、例えば、キシレンジイソシアネート（ＸＤＩ）、ヘキサメチレンジイソシアネート（ＨＤＩ）、トリレンジイソシアネート（ＴＤＩ）、イソホロンジイソシアネート（ＩＰＤＩ）及びジフェニルメタンジイソシアネート（ＭＤＩ）等が挙げられる。
上記したイソシアネート化合物の中でも、第１の受容層の黄変防止の観点から、ＸＤＩ、ＨＤＩが好ましい。
粘着層は、硬化材を２種以上含んでいてもよい。
【００３１】
粘着層における硬化材の含有量は、特に限定されるものではないが、１質量％以上１０質量％以下とすることができる。
【００３２】
一実施形態において、粘着層は、本発明の特性を損なわない範囲において、上記添加材を含むことができる。
【００３３】
粘着層の厚さは、特に限定されるものではないが、例えば、６μｍ以上１２μｍ以下とすることができる。
【００３４】
粘着層は、上記材料を、水又は適当な溶媒へ分散又は溶解して、塗工液とし、これを、ロールコート法、リバースロールコート法、グラビアコート法、リバースグラビアコート法、バーコート法及びロッドコート法等の公知の手段により、剥離基材又は後記する離型層上に塗布して塗膜を形成させ、これを乾燥させることにより形成できる。
【００３５】
（本体部）
本体部は、離型層、基材及び受容層を少なくとも備える。また、一実施形態において、本体部は、基材と受容層との間に、接着層及び多孔質層をさらに備える。また、一実施形態において、本体部は、基材又は多孔質層と、受容層との間に、プライマー層をさらに備える。
【００３６】
（離型層）
離型層は、シリコーン樹脂を含み、硬化型シリコーン樹脂であることが好ましい。
硬化型シリコーン樹脂としては、
（１）白金触媒の存在下、オルガノハイドロジェンポリシロキサンと、アルケニル基を含有するオルガノポリシロキサンと、を加熱硬化させた「付加反応型シリコーン樹脂」、
（２）有機錫触媒の存在下、オルガノハイドロジェンポリシロキサンと、末端に水酸基を含有するオルガノポリシロキサンと、を加熱硬化させた「縮重合反応型シリコーン樹脂」、
（３）光重合触媒の存在下、アルケニル基を含有するオルガノポリシロキサンと、メルカプト基を含有するオルガノポリシロキサンと、硬化させた「ラジカル付加型シリコーン樹脂」、及び
（４）エポキシ基をオニウム塩開始剤にて光開環させて硬化させる「カチオン重合型シリコーン樹脂」が挙げられる。
これらの中でも、本体部と剥離部との剥離容易性の観点からは、付加反応型シリコーン樹脂が好ましい。
より好ましくは、シリコーン樹脂は、オルガノハイドロジェンポリシロキサンと、末端にビニル基を有するポリジメチルシロキサンとを加熱硬化させた付加反応型シリコーン樹脂である。
【００３７】
離型層におけるシリコーン樹脂の含有量は、９０質量％以上９９．５質量％以下であることが好ましく、９５質量％以上９９質量％以下であることがより好ましい。これにより、剥離部と本体部との剥離容易性をより向上できる。
【００３８】
離型層は、シリコーンフィラーを含み、シリコーンフィラーとしては、シリコーンゴムフィラー、シリコーン樹脂フィラー及び被覆型シリコーンフィラーが挙げられる。
シリコーンゴムフィラーとは、直鎖状のジメチルポリシロキサンを架橋したシリコーンゴムの粒子のことを指す。例えば、直鎖状のジアルキルポリシロキサン（例えば、ジメチルポリシロキサン）の架橋物が挙げられる。
また、シリコーン樹脂フィラーとは、シロキサン結合が（ＲＳｉＯ３／２）ｎ（式中、Ｒは、炭素数１〜３のアルキル基、ｎは正の整数）で表わされる三次元網目状に架橋した構造を有するポリオルガノシルセスキオキサン硬化物の粒子を指す。例えば、ポリメチルシルセスキオキサン粒子が挙げられる。
また、被覆型シリコーンフィラーは、シリコーンゴム粒子の表面を、シリコーン樹脂で被覆した粒子を指す。
【００３９】
シリコーンフィラーの平均粒子径は、１．５μｍ以上５μｍ以下であることが好ましく、２μｍ以上４．５μｍ以下であることがより好ましい。これにより、印画物裏面に発生してしまったスパイク痕を目立たないものにできると共に、離型層からのシリコーンフィラーの滑落を防止できる。
なお、本発明において、シリコーンフィラーの平均粒子径は、ＪＩＳ Ｚ １１８９に準拠して測定する。
【００４０】
離型層におけるシリコーンフィラーの含有量は、０．５質量％以上１５質量％以下であることが好ましく、１質量％以上１０質量％以下であることがより好ましい。これにより、印画物裏面に発生してしまったスパイク痕を目立たないものにできると共に、離型層からのシリコーンフィラーの滑落を防止できる。
【００４１】
本発明の特性を損なわない範囲において、離型層は、シリコーン樹脂以外の樹脂材料、シリコーンフィラー以外のフィラー、シリコーンオイル、ワックス、金属石鹸、上記添加材等を含んでいてもよい。
【００４２】
離型層の厚さは、０．５μｍ以上４μｍ以下であることが好ましく、１μｍ以上２μｍ以下であることがより好ましい。これにより、スパイク痕の発生をより顕著に防止できると共に、発生してしまったスパイク痕を目立たないものにできる。また、離型層からのシリコーンフィラーの滑落を防止できる。
【００４３】
シリコーンフィラーの平均粒子径と、離型層の厚さとの比（シリコーンフィラーの平均粒子径／離型層の厚さ）は、１以上４．５以下であることが好ましく、２以上３以下であることがより好ましい。これにより、離型層からのシリコーンフィラーの滑落を防止できる。
【００４４】
基材上に形成された離型層の剥離部側表面の光沢度は、５％以上６０％以下であることが好ましく、５％以上３０％以下であることがより好ましい。これにより、印画物裏面に発生してしまったスパイク痕を目立たないものにできる。
なお、本発明において、離型層の光沢度とは、熱転写受像シートより、剥離部を剥離した後の離型層の剥離部側表面の光沢度を意味し、ＪＩＳ  Ｚ  ８７４１に準拠して、入射角度４５°により測定する。
【００４５】
離型層は、上記材料を、水又は適当な溶媒へ分散又は溶解して、塗工液とし、これを、ロールコート法、リバースロールコート法、グラビアコート法、リバースグラビアコート法、バーコート法及びロッドコート法等の公知の手段により、基材上に塗布して塗膜を形成させ、これを乾燥させることにより形成できる。
【００４６】
（基材）
基材としては、ポリエステル、ポリアミド、ポリオレフィン、ビニル樹脂、（メタ）アクリル樹脂、イミド樹脂、セルロース樹脂、スチレン樹脂、ポリカーボネート及びアイオノマー樹脂等の樹脂材料から構成される樹脂フィルムを使用することができる。
上記した中でも、熱転写受像シートの機械的強度の観点からは、ポリエステルが好ましく、ＰＥＴがより好ましい。
また、該樹脂フィルムは、無延伸フィルムであっても、一軸延伸フィルムであっても、二軸延伸フィルムであってもよい。
【００４７】
また、基材には、画像が形成されていてもよく、画像としては、特に限定されず、文字、記号及び模様、ホログラム画像等を適宜形成できる。
【００４８】
基材の厚さは、１０μｍ以上、５０μｍ以下であることが好ましく、１５μｍ以上、４０μｍ以下であることがより好ましい。これにより、熱転写受像シートの機械的強度をより向上できる。また、熱転写受像シートのカット容易性を向上できる。
【００４９】
（受容層）
受容層は、熱転写シートが備える染料層から移行してくる昇華性染料を受容し、形成された画像を維持する層である。
【００５０】
受容層は、ポリオレフィン、ビニル樹脂、（メタ）アクリル樹脂、セルロース樹脂、ポリエステル、ポリアミド、ポリカーボネート、スチレン樹脂、ポリウレタン及びアイオノマー樹脂等の樹脂材料を含むことができる。
【００５１】
受容層における上記樹脂材料の含有量は、特に限定されるものではなく、例えば、８０質量％以上９８質量％以下とすることができる。
【００５２】
一実施形態において、受容層は、離型材を含む。これにより、熱転写シートとの離型性を向上できる。
離型材としては、例えば、ポリエチレンワックス、ポリアミドワックス、テフロン（登録商標）パウダー等の固形ワックス類、フッ素系又はリン酸エステル系界面活性材、シリコーンオイル、反応性シリコーンオイル、硬化型シリコーンオイル等の各種変性シリコーンオイル、及びシリコーン樹脂等が挙げられる。
上記シリコーンオイルとしては油状のものも用いることができるが、変性シリコーンオイルが好ましい。変性シリコーンオイルとしてはアミノ変性シリコーン、エポキシ変性シリコーン、アラルキル変性シリコーン、エポキシ−アラルキル変性シリコーン、アルコール変性シリコーン、ビニル変性シリコーン、ウレタン変性シリコーン等を好ましく用いる事ができるが、エポキシ変性シリコーン、アラルキル変性シリコーン、エポキシ−アラルキル変性シリコーンが特に好ましい。
【００５３】
受容層における離型材の含有量は、０．５質量％以上２０質量％以下であることが好ましく、０．５質量％以上１０質量％以下であることがより好ましい。これにより、熱転写シートとの離型性をより向上できる。
【００５４】
また、受容層は、本発明の特性を損なわない範囲において、上記添加材を含むことができる。
【００５５】
受容層の厚さは、０．５μｍ以上２０μｍ以下であることが好ましく、１．０μｍ以上１０μｍ以下であることがより好ましい。これにより、受容層上に形成される画像の濃度を向上できる。
【００５６】
受容層は、上記材料を水又は適当な溶媒へ分散又は溶解して、塗工液とし、これを、ロールコート法、リバースロールコート法、グラビアコート法、リバースグラビアコート法、バーコート法及びロッドコート法等の公知の手段により、基材又は後記するプライマー層上に塗布して塗膜を形成させ、これを乾燥させることにより形成できる。
【００５７】
（多孔質層）
一実施形態において、本発明の熱転写シートは、基材と受容層との間に、多孔質層を備え、これにより、受容層上に形成される画像濃度を向上できる。
多孔質層としては、例えば、内部に微細空隙を有する多孔質樹脂フィルムを使用できる。
【００５８】
多孔質層は、少なくとも１種の樹脂材料を含み、例えば、ポリエステル、ポリアミド、ポリオレフィン、ビニル樹脂、（メタ）アクリル樹脂、イミド樹脂、セルロース樹脂、スチレン樹脂、ポリカーボネート、並びにアイオノマー樹脂等が挙げられる。
【００５９】
多孔質層は、本発明の特性を損なわない範囲において、上記添加材を含むことができる。
【００６０】
多孔質層の厚さは、２０μｍ以上１００μｍ以下であることが好ましく、３０μｍ以上８０μｍ以下であることが好ましい。これにより、受容層上に形成される画像濃度をより向上できる。また、カット容易性を向上できる。
【００６１】
上記した樹脂材料等を用いた多孔質樹脂フィルムは、公知の方法により製造することができ、例えば、上記した樹脂材料に対し、非相溶な有機粒子又は無機粒子を混練した混合物をフィルム化することにより作製できる。
また、一実施態様において、多孔質樹脂フィルムは、第１の樹脂材料と、第１の樹脂材料より高い融点を有する第２の樹脂材料を含む混合物をフィルム化することにより作製できる。この場合において、第２の樹脂材料は、微細空隙を形成する核材として機能する。第２の樹脂材料の混合量は、第１の樹脂材料１００質量部に対し、２質量部以上、１０質量部以下であることが好ましい。例えば、第１の樹脂材料としてポリプロピレン、第２の樹脂材料としてアクリル樹脂を含む混合物をフィルム化することにより、多孔質樹脂フィルムを作製できる。
また、該フィルムは、一軸延伸フィルムであっても、二軸延伸フィルムであってもよい。
また、市販されている多孔質フィルムを使用してもよい。
【００６２】
（接着層）
一実施形態において、本発明の熱転写受像シートは、基材と多孔質層との間に、接着層を備え、これにより、これらの密着性を向上できる。
【００６３】
一実施形態において、接着層は、熱により溶融又は軟化し、接着性を発現する樹脂材料を含むことができ、例えば、ポリ酢酸ビニル、ＰＶＢ、エチレン−酢酸ビニル共重合体及び塩化ビニル−酢酸ビニル共重合体等のビニル樹脂、ＰＥ及びＰＰ等のポリオレフィン、ＰＥＴ及びＰＢＴ等のポリエステル、ポリアミド、イミド樹脂、ポリ（メタ）アクリレート及びポリメチル（メタ）アクリレート等の（メタ）アクリル樹脂、セルロースジアスターゼ等のセルロース樹脂、並びにポリウレタン等が挙げられる。
【００６４】
接着層における上記樹脂材料の含有量は、５０質量％以上であることが好ましく、７０質量％以上であることがより好ましい。これにより、基材と多孔質層との密着性を向上できる。
【００６５】
また、一実施形態において、接着層は、イソシアネート化合物を含み、例えば、ジイソシアネート及びトリイソシアネート等のポリイソシアネートを挙げることができる。
芳香族系ポリイソシネートは、過剰量のジイソシアネート化合物と、多価アルコールとを反応させることにより得ることができる末端イソシアネート基含有化合物（芳香族ジイソシアネートの多価アルコール付加体）である。ジイソシアネート化合物としては、例えば、トリレン−２，６−ジイソシアネート、ジフェニルメタンジイソシアネート、１，５−ナフチレンジイソシアネート、トリジンジイソシアネート、キシリレンジイソシアネート及びテトラメチルキシリレンジイソシアネート等が挙げられ、多価アルコールとしては、例えば、エチレングリコール、グリセリン、トリメチロールプロパン、ペンタエリスリトール、ジトリメチロールプロパン及びジペンタエリスリトール等が挙げられる。
【００６６】
接着層におけるイソシアネート化合物の含有量は、イソシアネート化合物が有するイソシアネート基と、樹脂材料が有する水酸基とのモル当量比（−ＮＣＯ／−ＯＨ）が、０．１以上２．０以下となるよう調整することが好ましい。
【００６７】
また、接着層は、本発明の特性を損なわない範囲において、上記添加材を含むことができる。
【００６８】
接着層の厚さは、特に限定されるものではないが、例えば、１μｍ以上１０μｍ以下とすることができる。
【００６９】
接着層は、上記材料を水又は適当な溶媒へ分散又は溶解して、塗工液とし、これを、ロールコート法、リバースロールコート法、グラビアコート法、リバースグラビアコート法、バーコート法及びロッドコート法等の公知の手段により、基材上に塗布して塗膜を形成させ、これを乾燥させることにより形成できる。
【００７０】
（プライマー層）
本発明の熱転写受像シートは、基材又は多孔質層と、受容層との間に、プライマー層を備えることができ、これにより、これら層間の密着性を向上できる。
【００７１】
プライマー層は、樹脂材料を含み、例えば、ポリエステル、ポリウレタン、ポリカーボネート、（メタ）アクリル樹脂、スチレン樹脂、ビニル樹脂及びセルロース樹脂等が挙げられる。
【００７２】
また、本発明の特性を損なわない範囲において、プライマー層は、上記添加材を含むことができる。
【００７３】
プライマー層の厚さは、特に限定されるものではなく、例えば、０．５μｍ以上３μｍ以下とすることができる。
【００７４】
プライマー層は、上記材料を水又は適当な溶媒へ分散又は溶解して、塗工液とし、これを、ロールコート法、リバースロールコート法、グラビアコート法、リバースグラビアコート法、バーコート法及びロッドコート法等の公知の手段により、基材上に塗布して塗膜を形成させ、これを乾燥させることにより形成できる。
【実施例】
【００７５】
次に実施例を挙げて、本発明をさらに詳細に説明するが、本発明は、これら実施例に限定されるものではない。また、以下、別途説明している場合を除いて、含有量、配合比等は、質量基準である。
【００７６】
実施例１
基材として、厚さ２５μｍのＰＥＴフィルム（東レ（株）製、ルミラー（登録商標）Ｔ−６０、密度：１．４０ｇ／ｍ３）を準備すると共に、該ＰＥＴフィルムの一方の面に、グラビア印刷によりパターン画像を形成した。
【００７７】
上記ＰＥＴフィルムの画像形成面に、下記組成の接着層形成用塗工液を塗布、乾燥し、厚さ４μｍの接着層を形成すると共に、該接着層を介して、多孔質層として、厚さ７５μｍの多孔質ＰＥＴフィルム（東洋紡（株）製、クリスパー（登録商標）フィルム、空隙率２９％）を積層した。
（接着層形成用塗工液）
・ポリウレタン                                                        ３０質量部
（三井化学（株）製、タケラック（登録商標）Ａ−９６９Ｖ）
・イソシアネート化合物                                                １０質量部
（三井化学（株）製、タケネート（登録商標）Ａ−５）
・酢酸エチル                                                          ６０質量部
【００７８】
多孔質層上に、下記組成のプライマー層形成用塗工液を、塗布、乾燥し、厚さ１μｍのプライマー層を形成した。
（プライマー層形成用塗工液）
・ポリウレタン                                                          ５質量部
（日本ポリウレタン工業（株）製、Ｎ−５１９９）
・アナターゼ型酸化チタン                                              １０質量部
（堺化学工業（株）製、ＴＣＡ−８８８）
・イソシアネート化合物                                                  ２質量部
（三井化学（株）製、タケネート（登録商標）Ａ−１４）
・トルエン                                                              ８質量部
・メチルエチルケトン（ＭＥＫ）                                          ８質量部
・イソプロパノール（ＩＰＡ）                                            ４質量部
【００７９】
上記のようにして形成したプライマー層上に、下記組成の受容層形成用塗工液を塗布、乾燥し、厚さ４μｍの受容層を形成した。
（受容層形成用塗工液）
・塩化ビニル−酢酸ビニル共重合体                                      １２質量部
（日信化学工業（株）製、ソルバイン（登録商標）Ｃ）
・エポキシ変性シリコーン                                            ０．８質量部
（信越化学工業（株）製、Ｘ−２２−３０００Ｔ）
・アミノ変性シリコーン                                            ０．２４質量部
（信越化学工業（株）製、Ｘ−２２−１６６０Ｂ−３）
・トルエン                                                            ３０質量部
・ＭＥＫ                                                              ３０質量部
【００８０】
基材の他方の面に、下記組成の離型層形成用塗工液を塗布、乾燥し、厚さ１μｍの離型層を形成した。
（離型層形成用塗工液）
・シリコーン樹脂                                                      ９５質量部
（信越化学工業（株）製、ＫＳ−８４７Ｈ）
・シリコーンフィラーＡ                                                  ５質量部
（（株）日本触媒製、エポスター（登録商標）１２０、平均粒子径２μｍ）
・トルエン                                                          ２００質量部
【００８１】
上記のようにして形成した離型層上に、下記組成の粘着層形成用塗工液を塗布、乾燥し、厚さ８μｍの粘着層を形成させると共に、該粘着層を介して、剥離基材として、厚さ２５μｍのＰＥＴフィルム（東レ（株）製、ルミラー（登録商標）Ｔ−６０、密度：１．４０ｇ／ｃｍ３）を積層し、本発明の熱転写受像シートを得た。
（粘着層形成用塗工液）
・アクリル共重合体                                                    １５質量部
（綜研化学（株）製、ＳＫダイン１２５１）
・イソシアネート化合物                                            ０．３３質量部
（綜研化学（株）製、硬化剤Ｌ−４５）
・エポキシ樹脂                                                      ０．１質量部
（綜研化学（株）製、硬化剤Ｅ−ＡＸ）
・酢酸エチル                                                    １６．１４質量部
【００８２】
上記のようにして作製した熱転写受像シートが備える、剥離基材及び粘着層を剥離した後、離型層の光沢度を、ＪＩＳ  Ｚ  ８７４１に準拠して、入射角度４５°により測定したところ、１８．３％であった。また、以降の実施例及び比較例においても同様に離型層の光沢度を測定し、表１にまとめた。
【００８３】
実施例２
剥離基材を、厚さ２５μｍのＰＥＴフィルムから、厚さ５０μｍのＰＥＴフィルム（三菱ケミカル（株）製、ダイアホイル（登録商標）Ｓ１００−５０、密度：１．４０ｇ／ｃｍ３）に変更した以外は、実施例１と同様にして、熱転写受像シートを作製した。
【００８４】
実施例３
剥離基材を、厚さ２５μｍのＰＥＴフィルムから、厚さ３０μｍのＰＰフィルム（フタムラ化学（株）製、ＦＯＳ−ＢＴ＃３０、密度：０．９１ｇ／ｃｍ３）に変更した以外は、実施例１と同様にして、熱転写受像シートを作製した。
【００８５】
実施例４
剥離基材を、厚さ２５μｍのＰＥＴフィルムから、厚さ６０μｍのＰＰフィルム（フタムラ化学（株）製、ＦＯＳ−ＢＴ＃６０、密度：０．９１ｇ／ｃｍ３）に変更した以外は、実施例１と同様にして、熱転写受像シートを作製した。
【００８６】
実施例５
離型層の形成に使用したシリコーンフィラーＡを、シリコーンフィラーＢ（モメンティブ・パフォーマンス・マテリアルズ・ジャパン合同会社製、トスパール（登録商標）１３０、平均粒子径３μｍ）に変更した以外は、実施例１と同様にして、熱転写受像シートを作製した。
【００８７】
実施例６
離型層の形成に使用したシリコーンフィラーＡを、シリコーンフィラーＢ（モメンティブ・パフォーマンス・マテリアルズ・ジャパン合同会社製、トスパール（登録商標）１４５、平均粒子径４．５μｍ）に変更すると共に、離型層の厚さを２μｍに変更した以外は、実施例１と同様にして、熱転写受像シートを作製した。
【００８８】
実施例７
離型層の厚さを２μｍに変更した以外は、実施例１と同様にして、熱転写受像シートを作製した。
【００８９】
実施例８
離型層の形成に使用したシリコーンフィラーＡを、シリコーンフィラーＢに変更した以外は、実施例１と同様にして、熱転写受像シートを作製した。
【００９０】
比較例１
離型層形成用塗工液を、下記組成のものに変更した以外は、実施例１と同様にして、熱転写受像シートを作製した。
（離型層形成用塗工液）
・シリコーン樹脂                                                    １００質量部
（信越化学工業（株）製、ＫＳ−８４７Ｈ）
・トルエン                                                          ２００質量部
【００９１】
比較例２
離型層形成用塗工液を、下記組成のものに変更した以外は、実施例１と同様にして、熱転写受像シートを作製した。
（離型層形成用塗工液）
・シリコーン樹脂                                                      ９５質量部
（信越化学工業（株）製、ＫＳ−８４７Ｈ）
・（メタ）アクリルフィラー                                              ５質量部
（（株）日本触媒製、エポスター（登録商標）ＭＡ１００２、平均粒子径２μｍ）
・トルエン                                                          ２００質量部
【００９２】
比較例３
離型層形成用塗工液を、下記組成のものに変更した以外は、実施例１と同様にして、熱転写受像シートを作製した。
（離型層形成用塗工液）
・シリコーン樹脂                                                      ９５質量部
（信越化学工業（株）製、ＫＳ−８４７Ｈ）
・メラミンフィラー                                                      ５質量部
（（株）日本触媒製、エポスター（登録商標）ＭＳ、平均粒子径２μｍ）
・トルエン                                                          ２００質量部
【００９３】
比較例４
剥離基材を、厚さ２５μｍのＰＥＴフィルムから、厚さ１８μｍのＰＰフィルム（（株）和承インダストリー製、ＨＯ４０２、密度：０．９ｇ／ｃｍ３）に変更した以外は、実施例１と同様にして、熱転写受像シートを作製した。
【００９４】
比較例５
離型層形成用塗工液を、下記組成のものに変更した以外は、実施例１と同様にして、熱転写受像シートを作製した。
（離型層形成用塗工液）
・（メタ）アクリル樹脂                                                ９５質量部
（（株）ダイセル製、セルトップ（登録商標）２２６）
・シリコーンフィラーＡ                                                  ５質量部
（モメンティブ・パフォーマンス・マテリアルズ・ジャパン合同会社製、トスパール（登録商標）１２０、平均粒子径２μｍ）
・トルエン                                                          ２００質量部
【００９５】
性能評価
＜＜意匠性評価＞＞
熱転写プリンター（シンフォニアテクノロジー（株）製、Ｓ２１９５）及び該熱転写プリンターの純正熱転写シートを用いて、上記実施例及び比較例において得られた熱転写受像シートが備える受容層上に、ハーフグレー画像（１２８／２５５階調）を形成した後、剥離部を剥離し、印画物を得た。
印画物裏面を目視により確認し、下記評価基準に基づいて、評価した。評価結果を表１にまとめた。
（評価基準）
Ａ：印画物裏面において、スパイク痕の発生がほとんど見られず、また、目立つものではなく、基材に形成された画像が良好に確認できた。
Ｂ：印画物裏面において、スパイク痕の発生が見られたが、目立つものではなく、基材に形成された画像が確認できた。
ＮＧ：印画物裏面において、目立つスパイク痕の発生が見られ、基材に形成された画像に影響を及ぼすものであった。
【００９６】
＜＜フィラーの滑落防止性評価＞＞
上記実施例及び比較例において得られた熱転写受像シートの剥離部を９０°で剥離し、剥離後の粘着層表面を目視により確認し、下記評価基準に基づいて、評価した。評価結果を表１にまとめた。
（評価基準）
Ａ：フィラーの滑落が見られなかった。
Ｂ：フィラーの滑落が少し見られた。
ＮＧ：フィラーの滑落が多く見られた。
【００９７】
＜＜剥離容易性評価＞＞
上記実施例及び比較例において得られた熱転写受像シートの粘着層と、離型層との間の剥離力を、２５℃、相対湿度５０％の環境下おいて、ＪＩＳ  Ｋ  ６８５４−３に準拠して測定し、下記評価基準に基づいて、評価した。評価結果を表１にまとめた。
（評価基準）
Ａ：剥離力が、０．１５Ｎ未満であった。
Ｂ：剥離力が、０．１５Ｎ以上１Ｎ未満であった。
ＮＧ：剥離力が、１Ｎ以上であった。
【００９８】
＜＜カット容易性評価＞＞
意匠性評価と同様の方法で、上記実施例及び比較例で得られた各熱転写受像シートを用いて印画物を１万枚ずつ作製した。作製後の印画物におけるカット端面を目視により観察し、下記評価基準に基づいて、熱転写受像シートのカット容易性を評価した。評価結果を表１にまとめた。
（評価基準）
Ａ：カット端面において、毛羽立ち等が観察されなかった。
Ｂ：カット端面において、多少の毛羽立ちが観察されたが、実用上問題のない程度であった。
Ｃ：カッター不良により、印画物を１万枚作製できなかった。
【００９９】
【表１】
2020049814.tif 000003
【符号の説明】
【０１００】
１０：熱転写受像シート、１１：剥離部、１２：離型層、１３：基材、１４：受容層、１５：本体部、１６：剥離基材、１７：粘着層、１８：接着層、１９：多孔質層、２０：プライマー層
【図１】
2020049814.tif 000004
【図２】
2020049814.tif 000005
【図３】
2020049814.tif 000006
【図４】
2020049814.tif 000007